(57)【要約】  固体電解質１の両主面に陽極２ａ及び陰極２ｂが形成されている。固体電解質１は、好ましくは厚みが２００μｍ以下の薄膜体に形成されると共に、Ｌｉイオン等のイオン伝導性化合物が含有されている。そして、陽極２ａ及び陰極２ｂにはＬｉ等のイオン伝導性元素を含有したイオン伝導性物質、例えばＬｉ２Ｏが５０vol％未満（０vol％を含まず。）、好ましくは１〜３５vol％の範囲で含有されている。薄膜の固体電解質を使用することにより、小型で大きな静電容量を得ることができ、かつ良好なサイクル特性を有する固体イオンキャパシタを実現する。
2015012101.tif 000002
【特許請求の範囲】
【請求項１】
固体電解質の両主面に電極が形成された固体イオンキャパシタであって、
前記固体電解質は、薄膜体からなると共に、イオン伝導性化合物が含有され、
前記電極には、イオン伝導性元素を含有した物質が含まれると共に、前記イオン伝導性を含有した物質の前記電極中での体積含有量が５０vol％未満（０vol％を含まず。）であることを特徴とする固体イオンキャパシタ。
【請求項２】
前記体積含有量は、１〜３５vol％であることを特徴とする請求項１記載の固体イオンキャパシタ。
【請求項３】
前記イオン伝導性を含有した物質に含まれる前記イオン伝導性元素は、前記イオン伝導性化合物に含有されるイオン伝導性元素と同一であることを特徴とする請求項１又は請求項２記載の固体イオンキャパシタ。
【請求項４】
前記イオン伝導性元素は、Ｌｉであることを特徴とする請求項１乃至請求項３のいずれかに記載の固体イオンキャパシタ。
【請求項５】
前記イオン伝導性化合物は、ナシコン型結晶相を含有すると共に、少なくともＬｉ、Ａｌ、Ｐ、及びＯを含んでいることを特徴とする請求項１乃至請求項３のいずれかに記載の固体イオンキャパシタ。
【請求項６】
前記イオン伝導性化合物は、ガラス成分を含有していることを特徴とする請求項５記載の固体イオンキャパシタ。
【請求項７】
前記電極は、弁作用を有さない非弁作用材料で形成されていることを特徴とする請求項１乃至請求項６のいずれかに記載の固体イオンキャパシタ。
【請求項８】
前記非弁作用材料は、貴金属材料、遷移金属材料、酸化物材料、及び半導体材料、又はこれらを組み合わせた材料であることを特徴とする請求項７記載の固体イオンキャパシタ。
【請求項９】
前記非弁作用材料は、Ｐｄ、Ｐｔ、及びＣｕの中から選択された少なくとも1種を含むことを特徴とする請求項８記載の固体イオンキャパシタ。
【発明の詳細な説明】
【技術分野】
【０００１】
本発明は、固体イオンキャパシタに関し、より詳しくは、固体電解質を使用して蓄電する固体イオンキャパシタに関する。
【背景技術】
【０００２】
携帯電話、ノートパソコン、デジタルカメラ等の各種電子機器の普及に伴い、これら電子機器のコードレス電源として、各種蓄電デバイスの研究・開発が盛んに行われている。そして、これら蓄電デバイスのうち、電気二重層キャパシタは、高速充放電が可能であり、充放電を繰り返しても性能の劣化が少ないことから、パソコンメモリ等のバックアップ電源やハイブリッド自動車等の補助電源などの用途に広く用いられている。【０００３】
上記電気二重層キャパシタは、電圧を印加すると陽極又は陰極と電解質との間に極薄の電気二重層が形成されることを利用したものであり、充電中に電気二重層を形成して電荷を蓄積し、放電によって荷電粒子は充電前の状態に戻ることから、化学反応を利用せず、繰り返し充放電を行っても発熱や劣化がなく、高効率で急速な充放電が可能であり、良好なサイクル特性を得ることが可能と考えられる。【０００４】
そして、特許文献１には、固体電解質と、集電体とを備え、前記固体電解質が無機固体電解質である全固体型電気二重層キャパシタが提案されている。【０００５】
この特許文献１では、液体電解質（電解液）を使用すると、漏液により劣化が生じるおそれがあることから、無機化合物からなる固体電解質を使用し、これにより漏液が生じるのを回避している。【０００６】
すなわち、この特許文献１では、Ｌｉ1.3Ａｌ0.3Ｔｉ1.7（ＰＯ４）３で表わされるナシコン（ＮＡＳＩＣＯＮ）型結晶構造を有するＬｉイオン伝導性化合物を使用し、該Ｌｉイオン伝導性化合物を主体とする直径が１４．５ｍｍ、厚みが０．９７ｍｍの固体電解質を作製している。そして、この固体電解質の両面にＡｕ製の電極を形成し、静電容量が２０μＦの全固体型電気二重層コンデンサーを得ている。
【先行技術文献】
【特許文献】
【０００７】
【特許文献１】特開２００８−１３０８４４号公報（請求項１、段落番号〔００５０〕〜〔００５１〕、表１等）
【発明の概要】
【発明が解決しようとする課題】
【０００８】
特許文献１のようなナシコン型結晶構造を有するＬｉイオン伝導性化合物では、充電時に陽極及び陰極との間に電圧を印加すると、陰イオンは結晶格子中に存在して移動せず、陽イオンのみが移動することから、電気二重層キャパシタのように、電界が印加される領域（以下、「電界印加領域」という。）が遮蔽されることもなく、これにより電界印加領域の増加が期待される。【０００９】
すなわち、液体電解質を使用した従来の電気二重層キャパシタでは、極薄の電気二重層以外の部分では、液体電解質は単なる導電体として作用し、陽イオンは陽極近傍の陰イオンに引き寄せられ、陰イオンは陰極近傍の陽イオンに引き寄せられる。このため電界印加領域は陽極及び陰極の各近傍域に止められ、液体電解質の内部に浸入しないように遮蔽されることから、電界印加領域の増加は困難である。【００１０】
これに対し特許文献１は、電圧を印加しても、上述したように陰イオンは結晶格子中に存在して移動せず、陽イオンのみが移動することから、電界印加領域の遮蔽もなく、これにより電界印加領域の増加が期待できる。そして、電界により移動する電荷によって分極が大きくなることから、陽極及び陰極に蓄積される電荷が増加し、体積当たりの静電容量を大きくすることができると考えられる。【００１１】
しかしながら、特許文献１では、固体電解質の厚みが０．９７ｍｍと大きく、このため固体電解質中の体積当たりの電界印加領域を増加させることができず、陽極及び陰極と固体電解質との界面に電気二重層が形成された状態を維持する。このため充電時に印加される電圧は、電気二重層のみに負荷されることとなり、所望の大きな静電容量を得るのが困難となる。【００１２】
したがって、大きな静電容量を得るためには固体電解質を薄膜化すればよいと考えられるが、本発明者の研究結果により、固体電解質を薄膜化しても、充放電を繰り返すと静電容量の低下が顕著となり、良好なサイクル特性を確保できないことが分かった。【００１３】
本発明はこのような事情に鑑みなされたものであって、薄膜の固体電解質を使用することにより、小型で大きな静電容量を得ることができ、かつ良好なサイクル特性を有する固体イオンキャパシタを提供することを目的とする。
【課題を解決するための手段】
【００１４】
本発明者は、薄膜化された固体電解質の両主面に電極を形成して鋭意研究を行なったところ、電極中に所定量のイオン伝導性を含有した物質を含ませることにより、大きな静電容量を確保しつつ、サイクル特性の劣化を抑制できるという知見を得た。【００１５】
本発明はこのような知見に基づきなされたものであって、本発明に係る固体イオンキャパシタは、固体電解質の両主面に電極が形成された固体イオンキャパシタであって、前記固体電解質は、薄膜体からなると共に、イオン伝導性化合物が含有され、前記電極には、イオン伝導性元素を含有した物質が含まれると共に、前記イオン伝導性元素を含有した物質の前記電極中での体積含有量が５０vol％未満（０vol％を含まず。）であることを特徴としている。【００１６】
これにより固体電解質全体に電界が印加されるようになり、電極近傍の電荷が反対側の電極近傍まで移動できるため、極めて大きな分極が生ずることとなり、陽極及び陰極に蓄積される電荷が増加し、静電容量を大幅に増大させることが可能となる。しかも、上述した所定量のイオン伝導性を含有した物質が電極中に含有されているので、イオン伝導性化合物中のイオン伝導性元素が充放電時に電極側に移動しても、電極と固体電解質との界面で意図しない化学反応を抑制することができ、サイクル特性の劣化を抑制することができる。【００１７】
さらに、本発明の固体イオンキャパシタは、前記体積含有量は、１〜３５vol％であるのが好ましい。【００１８】
また、本発明の固体イオンキャパシタは、前記イオン伝導性を含有した物質に含まれる前記イオン伝導性元素が、前記イオン伝導性化合物に含有されるイオン伝導性元素と同一である前記イオン伝導性元素は、前記イオン伝導性化合物に含有される元素であるのが好ましい。【００１９】
さらに、本発明の固体イオンキャパシタは、前記イオン伝導性元素が、Ｌｉであるのが好ましい。【００２０】
また、本発明の固体イオンキャパシタは、前記イオン伝導性化合物は、ナシコン型結晶相を含有すると共に、少なくともＬｉ、Ａｌ、Ｐ、及びＯを含んでいるのが好ましい。【００２１】
これによりＯイオンが結晶格子に配された状態でＬｉイオンのみを移動させることができ、電界を効率良く増加させることができることから、静電容量の大幅増加を効果的に達成することが可能となる。【００２２】
また、本発明の固体イオンキャパシタは、前記イオン伝導性化合物が、ガラス成分を含有しているのが好ましい。【００２３】
この場合は、ガラス成分を含んだガラスセラミックからなる固体電解質が、水分に対しても良好な安定性を示すことから、耐吸湿性に優れた固体イオンキャパシタを実現することが可能となる。【００２４】
また、本発明の固体イオンキャパシタは、前記電極が、弁作用を有さない非弁作用材料で形成されているのが好ましい。【００２５】
これにより固体電解質と電極との界面に絶縁層が形成されることもなく、イオン伝導性を確保することができ、所望の多くの電荷を電極に蓄積することができる。【００２６】
また、本発明の固体イオンキャパシタは、前記非弁作用材料が、貴金属材料、遷移金属材料、酸化物材料、及び半導体材料、又はこれらを組み合わせた材料であるのが好ましい。【００２７】
さらに、本発明の固体イオンキャパシタは、前記非弁作用材料は、Ｐｄ、Ｐｔ、及びＣｕの中から選択された少なくとも1種を含むのが好ましい。
【発明の効果】
【００２８】
本発明の固体イオンキャパシタによれば、固体電解質の両主面に電極が形成された固体イオンキャパシタであって、前記固体電解質は、薄膜体からなると共に、イオン伝導性化合物が含有され、前記電極には、イオン伝導性元素を含有した物質が含まれると共に、前記イオン伝導性元素を含有した物質の前記電極中での体積含有量が５０vol％未満（０vol％を含まず。）、好ましくは１〜３５vol％であるので、固体電解質全体に電界が印加されるようになり、電極近傍の電荷が反対側の電極近傍まで移動できるため、極めて大きな分極が生ずることとなり、陽極及び陰極に蓄積される電荷が増加し、静電容量を大幅に増大させることが可能となる。しかも、上述した所定量のイオン伝導性元素を含有した物質が電極中に含有されているので、イオン伝導性化合物中のイオン伝導性元素が充放電時に電極側に移動しても、電極内のイオン伝導性元素が、固体電解質との界面で意図しない化学反応を生じるのを抑制し、これにより充放電を繰り返しても静電容量の低下が少ないサイクル特性の良好な固体イオンキャパシタを得ることができる。
【図面の簡単な説明】
【００２９】
【図１】本発明に係る固体イオンキャパシタの一実施の形態を模式的に示す断面図である。
【図２】固体イオンキャパシタの動作原理を示す図である。
【図３】実施例における充放電サイクルの電圧プロファイルを示す図である。
【図４】実施例における放電電流の経時変化を示す図である。
【図５】実施例におけるＬｉ２Ｏの体積含有量と比容量変化率ΔＣの関係を示す図である。
【発明を実施するための形態】
【００３０】
次に、本発明の実施の形態を詳説する。
【００３１】
図１は、本発明に係る固体イオンキャパシタの一実施の形態を模式的に示す断面図であって、該固体イオンキャパシタは、固体電解質１の両主面に陽極２ａ及び陰極２ｂ（電極）が形成されている。
【００３２】
そして、固体電解質１は、薄膜体からなると共に、イオン伝導性化合物が含有され、さらに陽極２ａ及び陰極２ｂには、イオン伝導性元素を含有した物質（以下、「特定元素含有物質」という。）が含まれると共に、前記特定元素含有物質の陽極２ａ及び陰極２ｂ中での各体積含有量が５０vol％未満（０vol％を含まず。）とされている。
【００３３】
このように固体電解質１を薄膜体とすることにより、大きな静電容量を得ることができ、陽極２ａ及び陰極２ｂ中に特定元素含有物質を上記所定量含有させることにより、充放電を繰り返しても静電容量の低下が抑制されたサイクル特性の良好な固体イオンキャパシタを得ることができる。
【００３４】
すなわち、従来の電気二重層キャパシタでは、電気二重層を形成している部分にのみ電圧が印加されて電荷が蓄積され、静電容量は電解質の厚みに依存しないことから、静電容量を増大させるためには電極面積を大きくする必要がある。しかし、電極面積を大きくするにも限界があることから、静電容量は、比容量に換算して２５μＦ／ｃｍ２程度しか得ることができなかった。
【００３５】
これに対し本発明の固体イオンキャパシタでは、固体電解質１の厚みを薄層化することにより、固体電解質１での電界印加領域を増加させることができ、これにより電極面積を増加させなくとも静電容量を大幅に増大させることが可能となる。
【００３６】
図２は、上記固体イオンキャパシタの動作原理を説明する図であり、図２（ａ）は、固体イオンキャパシタを模式的に示した図、図２（ｂ）は図２（ａ）の等価回路、図２（ｃ）は図２（ａ）の電位分布をそれぞれ示している。
【００３７】
固体電解質１では、固体中を陽イオン又は陰イオンのいずれか一方のイオンのみが移動し、他方のイオンは結晶格子を形成し、移動しない。例えば、固体電解質１がＬｉイオン等の陽イオンを含有した陽イオン伝導性化合物で形成されている場合、陽極２ａ及び陰極２ｂ間に電圧を印加しても、陽イオンは固体電解質１内を移動するが、陰イオンは結晶格子から容易には移動しない。したがって、固体電解質１を薄層化することにより、固体電解質１と陽極２ａ又は陰極２ｂとの界面には、電気二重層が形成され難くなり、電界印加領域は固体電解質１の内部にまで達する。すなわち、固体電解質１が薄層化されると、陽極２ａ及び陰極２ｂの近傍域において電界が遮蔽されることもなく、電界は固体電解質１の内部に侵入して電界印加領域が増加し、図２（ｂ）に示すように、単一のキャパシタＣを形成する。
【００３８】
この場合、固体イオンキャパシタの電位分布は、図２（ｃ）に示すように、陽極２ａから陰極２ｂに架けて略直線的に低下し、固体電解質１内では平坦部が形成されないか、又は極短距離の平坦部しか形成されない。
【００３９】
このように固体イオンキャパシタでは、固体電解質１の厚みを薄層化することによって電界印加領域を増加させることができ、固体電解質１を挟んで陽極２ａ及び陰極２ｂ間で単一のキャパシタＣを形成することが可能となる。そして、電界印加領域の増加によって電界により変位するイオンにより形成される分極が増加することから、陽極２ａ及び陰極２ｂに蓄積される電荷が増加し、これにより体積当たりの静電容量を大幅に増大させることが可能となる。
【００４０】
そして、このような固体電解質１の厚みとしては、電界印加時に電界が固体電解質１の内部に浸入して十分な電界印加領域を確保できる薄膜体であれば特に限定されるものではないが、２００μｍ以下に形成するのが好ましい。
【００４１】
また、固体電解質１を形成する材料としては、固体電解質１中をイオンが移動するイオン伝導性化合物を含んでいれば特に限定されるものではないが、正八面体構造の頂点と正四面体構造の頂点とが共有されて３次元的に配列されたナシコン型結晶構造を含むのが好ましい。ナシコン型結晶構造は、結晶構造中に大きな空隙を有し、陽イオンが容易に移動する一方、陰イオンの移動が極めて困難である。また、このようなイオン伝導性化合物の中でもナシコン型結晶構造とＡｌＰＯ４（ベルリナイト）との混合相がより好ましい。イオン伝導体元素としてはＬｉを好んで使用することができ、イオン伝導体化合物のその他の含有成分としては、Ａｌ、Ｐ、及びＴｉやＧｅ等を含有した複合酸化物形態のものを好んで使用することができる。
【００４２】
さらに、イオン伝導性化合物としては、ＳｉＯ２等のガラス成分を含有したガラスセラミックを使用するのも好ましい。Ｌｉを含有したセラミックは、通常、吸湿性を有し、水分に対して不安定であるが、ガラス成分を含有させることにより、水分に対し良好な安定性を示し、耐吸湿性の向上を図ることができる。
【００４３】
さらに、本実施の形態では、陽極２ａ及び陰極２ｂ中に５０vol％未満（０vol％を含まず。）の特定元素含有物質を含有させることにより、充放電を繰り返しても静電容量の低下が抑制されたサイクル特性の良好な固体イオンキャパシタを得ている。
【００４４】
すなわち、〔発明が解決しようとする課題〕の項でも述べたように、固体電解質を単に薄膜化しただけでは、充放電を繰り返すと静電容量の低下が顕著となり、良好なサイクル特性を確保できない。
【００４５】
これは、固体電解質１に含有されるイオン伝導性元素が、充放電時に不可逆反応を伴って電極（陽極２ａ又は陰極２ｂ）や電極と固体電解質１との界面に移動する際に不純物を生成する結果、充放電を繰り返すと静電容量が低下し、サイクル特性の劣化を招くものと思われる。
【００４６】
そこで、本実施の形態では、陽極２ａ及び陰極２ｂ中に特定元素含有物質を含有させることにより、固体電解質１に含有されるイオン伝導性元素が充放電時に陽極２ａ及び陰極２ｂ側に移動しても、陽極２ａ及び陰極２ｂ内のイオン伝導性元素が、固体電解質１との界面で意図しない化学反応を生じるのを抑制し、これにより充放電を繰り返しても静電容量の低下が少ないサイクル特性の良好な固体イオンキャパシタを得ることができる。
【００４７】
ただし、特定元素含有物質の電極中での含有量が５０vol％以上になると、静電容量の取得に寄与する化学反応を伴わない電子の伝導をも妨げてしまうことから、大きな静電容量を安定して取得するのが困難になるおそれがある。
【００４８】
そこで、本実施の形態では、電極（陽極２ａ及び陰極２ｂ）中での特定元素含有物質の含有量が５０vol％未満（０vol％を含まず。）、好ましくは１〜３５vol％となるように調整している。
【００４９】
このような特定元素含有物質としては、イオン伝導性元素を含有していれば特に限定されるものではないが、通常は、固体電解質１内のイオン伝導性化合物に含有されるイオン伝導性元素と同一の元素を含有した物質、例えば、固体電解質１内のイオン伝導性化合物に含有されるイオン伝導性元素がＬｉの場合は、ＬｉやＬｉを含有したＬｉ化合物が好んで使用される。
【００５０】
陽極２ａ及び負極２ｂに使用される電極材料は、特に限定されるものではないが、弁作用を有さない非弁作用材料、例えばＡｕ、Ｐｔ、Ｐｄ等の貴金属材料、Ｎｉ、Ｃｕ、Ｃｒ、Ｍｎ、Ｆｅ、Ｃｏ等の遷移金属材料を好んで使用することができ、酸化物材料やＳｉＣ等の半導体材料を使用することも可能である。
【００５１】
ただし、Ａｌ、Ｔｉ、Ｔａ、Ｎｂ、或いはこれらの金属を含んだ合金等、弁作用を有する弁作用金属は、固体イオンキャパシタの作製時に陽極２ａ又は負極２ｂと固体電解質１との界面に容易に絶縁層を形成してしまうおそれがあり、静電容量の低下を招くおそれがあることから、好ましくない。
【００５２】
また、固体電解質１と陽極２ａ又は陰極２ｂとの界面が微小凹凸構造を有するように、前記界面を粗面化するのも好ましい。これにより陽極２ａ又は陰極２ｂの電極面積が増加することから、固体電解質１の薄層化と相俟って静電容量をより一層大きくすることが可能となる。
【００５３】
尚、固体電解質１は、後述するように焼成処理により形成される焼結体であることから、焼結された段階で表面は或る程度の凹凸構造を有しており、したがって焼結体の表面が微小凹凸を有するように研磨処理を施した後、陽極２ａ又は陰極２ｂを形成したり、或いは焼結体を研磨せずに陽極２ａ又は陰極２ｂを形成することにより、前記界面を容易に微小凹凸構造とすることができる。また、固体電解質１の両主面に適宜エッチング等を施して微小凹凸構造とすることもできる。
【００５４】
次に、上記固体イオンキャパシタの製造方法を説明する。
【００５５】
まず、原材料を所定量秤量し、混合する。例えば、作製するイオン伝導性化合物がＬｉ、Ｔｉ、Ｐ、及びＯを含むナシコン型結晶相とＡｌＰＯ４との混合相である場合は、原材料としてＬｉ２ＣＯ３等のＬｉ化合物、ＡｌＰＯ４やＨ３ＰＯ４等のＰ化合物、更にはＴｉＯ２等のＴｉ化合物を用意し、これら原材料を所定量秤量し、混合して混合物を得る。
【００５６】
次に、この混合物を所定の熱処理プロファイルで熱処理し、イオン伝導性化合物を作製する。
【００５７】
尚、イオン伝導性化合物中にガラス成分を含ませる場合は、ＳｉＯ２等のＳｉ化合物を含むガラス材料を所定量秤量して前記原材料と共に混合し、加熱・溶融させた後、急冷してガラス化し、その後、前記所定の熱処理プロファイルで熱処理し、イオン伝導性化合物を作製するのが好ましい。
【００５８】
次いで、このイオン伝導性化合物を、湿式で粉砕した後、バインダ、溶剤、可塑剤等を添加して湿式で十分に混合し、スラリーを得る。そしてこのスラリーを乾燥し造粒した後、ペレット形状等にプレス成形し、薄膜の成形体を得る。
【００５９】
ここで、バインダ、溶剤、可塑剤等は、特に限定されるものではなく、例えば、バインダとしてはポリビニルブチラール樹脂等、溶剤には酢酸ｎ−ブチル等、可塑剤にはフタル酸ジブチル等をそれぞれ使用することができる。
【００６０】
その後、前記成形体を、例えば、焼成温度を４００℃〜１２５０℃、焼成時間を３〜７０時間に設定して焼成し、これにより薄膜体（例えば、厚みが２００μｍ以下）の固体電解質１を作製する。
【００６１】
次に、電極ペーストを作製する。すなわち、イオン伝導性元素を含有した特定元素含有物質、例えばＬｉやＬｉ化合物等の特定元素含有物質を用意する。また、導電性粉末として、好ましくは弁作用を有さない非弁作用材料、例えば、Ａｕ、Ｐｔ、Ｐｄ等の貴金属材料、Ｎｉ、Ｃｕ、Ｃｒ、Ｍｎ、Ｆｅ、Ｃｏ等の遷移金属材料、酸化物材料やＳｉＣ等の半導体材料を用意する。
【００６２】
導電性粉末及び特定元素含有物質の総量、すなわち固形分中の特定元素含有物質の体積含有量が５０vol％未満（０vol％を含まず。）、好ましくは１〜３５vol％となるように、導電性粉末及び特定元素含有物質を秤量する。そして、この秤量物にワニスやその他の添加剤を添加し、三本ロールミル等を使用し、有機ビヒクル中で混練してペースト化し、これにより電極ペーストを作製する。
【００６３】
次いで、この電極ペーストを固体電解質１の両主面に塗布し、その後所定温度で焼き付け処理を行って陽極２ａ及び陰極２ｂを作製し、これにより固体イオンキャパシタが作製される。
【００６４】
このように本実施の形態では、特定元素含有物質が陽極２ａ又は陰極２ｂ中にそれぞれ５０vol％未満（０vol％を含まず。）の範囲で含有されているので、イオン伝導性化合物中のイオン伝導性元素が充放電時に電極側に移動しても、陽極２ａ及び陰極２ｂ内のイオン伝導性元素が固体電解質１との界面で意図しない化学反応が生じるのを抑制し、これにより充放電を繰り返しても静電容量の低下が少ないサイクル特性の良好な固体イオンキャパシタを得ることができる。
【００６５】
尚、本発明は上記実施の形態に限定されるものではなく、要旨を逸脱しない範囲で変形可能である。上記実施の形態では、単板形状の固体イオンキャパシタを例示したが、積層セラミックコンデンサに類似した積層構造とするのも好ましい。すなわち、薄膜体からなる固体電解質の一方の主面に陽極が形成され、他方の主面に陰極が形成されるように、固体電解質、陽極、及び陰極からなるキャパシタ素体を多数積層してキャパシタ本体部を形成し、該キャパシタ本体部の両端部に外部電極を形成することにより、積層セラミックコンデンサに類似した積層構造となり、小型でより大きな静電容量を有する固体イオンキャパシタを容易に実現することができる。
【００６６】
次に、本発明の実施例を具体的に説明する。
【実施例】
【００６７】
〔試料の作製〕
〔電極ペーストの作製〕
導電性粉末としてＰｔ粉末、Ｐｄ粉末及びＣｕ粉末を用意し、特定元素含有物質としてＬｉ２Ｏ粉末を用意した。【００６８】
次に、各導電性粉末とＬｉ２Ｏ粉末との総計に対するＬｉ２Ｏ粉末の体積含有量が０vol％、１vol％、３vol％、１０vol％、２０vol％、３５vol％、及び５０vol％となるように、各導電性粉末とＬｉ２Ｏ粉末を秤量した。そして、この秤量物にワニスを添加し、三本ロールミルを使用し有機ビヒクル中で混練してペースト化し、これによりＬｉ２Ｏ粉末の体積含有量が異なる７種類のＰｔペースト、Ｐｄペースト、及びＣｕペーストを作製した。【００６９】
〔固体イオンキャパシタの作製〕
原材料としてＨ３ＰＯ４、Ｌｉ２ＣＯ３、Ａｌ（ＰＯ３）３、ＳｉＯ２、及びＴｉＯ２を用意し、これら原材料を所定量秤量して混合し、混合物を得た。【００７０】
次いで、この混合物を溶融窯に投入し、１５００℃の温度で３時間加熱して溶融させ、溶融した混合物を溶融窯の底に設けられたスリット状穴から３００℃の温度で成形型に流し出して急冷し、ガラス状の成形体を得た。【００７１】
次いで、このガラス状の成形体を所定の熱処理プロファイルで熱処理し、Ｌｉイオン伝導性化合物を得た。具体的には、熱処理炉を３００℃／ｈの昇温速度で室温から６００℃まで上昇させた後、１００℃／ｈの昇温速度で９５０℃まで上昇させ、その後、熱処理温度を９５０℃に設定して１０時間保持し、その後室温まで徐冷し、これにより結晶化されたＬｉイオン伝導性化合物を得た。【００７２】
このＬｉイオン伝導性化合物についてＸ線回折装置を使用してＸ線回折スペクトルを測定したところ、ＬｉＴｉ２（ＰＯ４）３のナシコン型結晶とＡｌＰＯ４（ベルリナイト）型結晶の混合相であることが確認された。【００７３】
そして、このＬｉイオン伝導性化合物の成分組成をＩＣＰ発光分析装置（サーモフィッシャーサイエンティフィック社製ＩＣＡＰ６３００）を使用して測定したところ、組成はＬｉ1.21Ａｌ0.64Ｔｉ1.53Ｓｉ0.16Ｐ2.82Ｏ12であることが確認された。【００７４】
次に、このＬｉイオン伝導性化合物を、湿式で粉砕した後、バインダとしてのポリビニルブチラール樹脂、溶剤としての酢酸ｎ−ブチル、及び可塑剤としてのフタル酸ジブチルを添加して湿式で十分に混合し、スラリーを得た。そしてこのスラリーを乾燥し造粒した後、プレス成形し、成形体を作製した。【００７５】
その後、前記成形体を、８００℃の焼成温度で１２時間焼成し、焼結体を得た。次いで、この焼結体を厚みが１６０μｍとなるようにダイヤモンドカッターで切断し、機械的な研磨によって表面を鏡面仕上げし、これにより固体電解質を得た。【００７６】
次に、上記Ｐｔペースト、Ｐｄペースト、又はＣｕペーストを固体電解質の両主面に塗布し、６００℃の温度で焼き付け処理を行い、これにより厚みが１μｍの陽極及び陰極を形成し、試料番号１〜２１の各試料を得た。尚、陽極及び陰極の電極表面積は、それぞれ０．２５ｃｍ２であった。【００７７】
〔試料の評価〕
試料番号１〜２１の各試料について、定電圧式の充放電特性評価装置を使用して所定の充放電プロファイルで充放電を行った。【００７８】
図３は、本実施例で使用した充放電プロファイルを示す図であり、横軸は時間（分）、縦軸は印加電圧（Ｖ）である。【００７９】
すなわち、２．５Ｖの定電圧を陽極及び陰極間に印加して３０分間充電し、次いで３０分間放電し、さらに６０分間、陽極及び陰極間を短絡させて放電状態を維持し、その後再度、２．５Ｖの定電圧を陽極及び陰極間に印加して３０分間充電するという充放電サイクルを１０回繰り返した。【００８０】
尚、短絡時間を設けたのは、次回サイクルでの静電容量の測定に影響を与えるのを抑止するためである。【００８１】
そして、充放電時の電流特性から各充放電サイクルにおける比容量を求め、サイクル特性を評価した。【００８２】
図４は、充放電時の電流特性を示し、横軸は時間（分）、縦軸は電流（a.u）である。【００８３】
比容量は、この電流特性から放電時の電流値を時間で積分し、電荷に換算し、電荷量から静電容量を算出し、さらにこの静電容量を電極表面積で除算して求めた。【００８４】
また、数式（１）に基づき、比容量の初期値Ｃ１及び１０サイクル後の比容量Ｃ１０から比容量変化率ΔＣを求めた。【００８５】
ΔＣ＝（Ｃ１０／Ｃ１）×１００...（１）
表１は、試料番号１〜２１におけるＬｉ２Ｏの体積含有量、比容量の初期値Ｃ１及び比容量変化率ΔＣを示している。【００８６】
【表１】
2015012101.tif 000003
【００８７】
試料番号１〜７は、Ｐｔペーストを使用した試料である。【００８８】
試料番号１〜７のいずれの試料においても、固体電解質の厚みが１６０μｍの薄膜体であるので、比容量の初期値Ｃ１は１０２７〜１１８４μＦ／ｃｍ２となり、１０００μＦ／ｃｍ２以上の大きな比容量を得ることができた。【００８９】
しかしながら、試料番号１は、比容量変化率ΔＣが７４．５％となり、充放電を繰り返すと比容量の低下が大きくなることが分かった。これは電極中に特定元素含有物質としてのＬｉ２Ｏが含有されていないため、固体電解質に含有されるＬｉが、充放電時に不可逆反応を伴って電極や電極と固体電解質との界面に移動する際に不純物を生成し、その結果、充放電を繰り返すと静電容量が低下したものと思われる。【００９０】
一方、試料番号７は、サイクル回数の初期では静電容量を測定できたが、１０サイクル後には安定した静電容量を測定できなかった。これはＬｉ２Ｏの体積含有量が過剰であるため、静電容量の取得に寄与する化学反応を伴わない電子の伝導をも妨げてしまい、このため安定した静電容量が測定できなかったものと思われる。【００９１】
これに対し試料番号２〜６は、陽極又は陰極中に３５vol％以下の範囲でＬｉ２Ｏが含有されているので、陽極及び陰極内のＬｉが固体電解質との界面で意図しない化学反応を生じるのを抑制し、その結果、比容量変化率ΔＣは、試料番号１に比べて小さく、１０サイクル後であっても比容量の低下が抑制されることが分かった。【００９２】
試料番号８〜１４は、Ｐｄペーストを使用した試料である。【００９３】
試料番号８〜１４のいずれの試料においても、固体電解質の厚みが１６０μｍの薄膜体であるので、比容量の初期値Ｃ１は１０６２〜１２５４μＦ／ｃｍ２となり、１０００μＦ／ｃｍ２以上の大きな比容量を得ることができた。【００９４】
しかしながら、試料番号８は、比容量変化率ΔＣが７８．２％となり、試料番号１と同様の理由から充放電を繰り返すと比容量の低下が大きくなることが分かった。【００９５】
一方、試料番号１４は、サイクル回数の初期では静電容量を測定できたが、試料番号７と同様の理由から、１０サイクル後には安定した静電容量を測定できなかった。【００９６】
これに対し試料番号９〜１３は、陽極又は陰極中に３５vol％以下の範囲でＬｉ２Ｏが含有されているので、陽極及び陰極内のＬｉが、固体電解質との界面で意図しない化学反応を生じるのを抑制し、その結果、比容量変化率ΔＣは、試料番号８に比べて小さく、１０サイクル後であっても比容量の低下が抑制されることが分かった。【００９７】
試料番号１５〜２１は、Ｃｕペーストを使用した試料である。【００９８】
試料番号１５〜２１のいずれの試料においても、固体電解質の厚みが１６０μｍの薄膜体であるので、比容量の初期値Ｃ１は９６４〜１２３４μＦ／ｃｍ２と９５０μＦ／ｃｍ２以上の大きな比容量を得ることができた。【００９９】
しかしながら、試料番号１５は、比容量変化率ΔＣが７８．１％となり、試料番号１と同様の理由から充放電を繰り返すと比容量の低下が大きくなることが分かった。【０１００】
一方、試料番号２１は、サイクル回数の初期では静電容量を測定できたが、試料番号７と同様の理由から、１０サイクル後には安定した静電容量を測定できなかった。【０１０１】
これに対し試料番号１６〜２０は、陽極又は陰極中に３５vol％以下の範囲でＬｉ２Ｏが含有されているので、陽極及び陰極内のＬｉが固体電解質との界面で意図しない化学反応を生じるのを抑制し、その結果、比容量変化率ΔＣは、試料番号８に比べて小さく、１０サイクル後であっても比容量の低下が抑制されることが分かった。【０１０２】
このように本実施例の固体イオンキャパシタでは、Ｌｉ２Ｏを５０vol％未満、好ましくは１〜３５vol％の範囲で電極中に含有させることにより、Ｌｉ２Ｏを含有しない場合に比べて比容量変化率ΔＣは抑制されており、サイクル特性の改善がなされているのが確認された。【０１０３】
図５は、Ｐｔペースト、Ｐｄペースト及びＣｕペーストにおけるＬｉ２Ｏの体積含有量と比容量変化率ΔＣとの関係を示す図である。横軸がＬｉ２Ｏの体積含有量（vol％）、縦軸が比容量変化率ΔＣ（％）であり、図中、◆印がＰｔペースト、●印がＰｄペースト、×印がＣｕペーストである。【０１０４】
この図５から明らかなように、３５vol％以下の範囲でＬｉ２Ｏの体積含有量を増量するに伴い、比容量変化率ΔＣはより効果的に抑制でき、サイクル特性の改善に寄与することが分かった。【０１０５】
尚、上記実施例は、本発明を具現化した一例に過ぎず、この実施例に限定されるものではない。例えば、固体電解質に含有される元素種についても、例えばＴｉに加え或いはＴｉに代えてＧｅ等の元素を含有させても同様の作用効果を得ることができる。
【産業上の利用可能性】
【０１０６】
大きな静電容量を有し、かつサイクル特性の良好な固体イオンキャパシタを実現することができる。
【符号の説明】
【０１０７】
１  固体電解質
２ａ  陽極
２ｂ  陰極
【図１】
2015012101.tif 000004
【図２】
2015012101.tif 000005
【図３】
2015012101.tif 000006
【図４】
2015012101.tif 000007
【図５】
2015012101.tif 000008
【国際調査報告】
2015012101.tif 000009
2015012101.tif 000010
2015012101.tif 000011
2015012101.tif 000012